СПОСОБ ПОЛУЧЕНИЯ МЕТАЛЛИЧЕСКИХ НАНОПОРОШКОВ РАЗЛОЖЕНИЕМ КАРБОНИЛА МЕТАЛЛА ПРИ ИСПОЛЬЗОВАНИИ ИНДУКЦИОННОЙ ПЛАЗМЕННОЙ ГОРЕЛКИ

1. Способ изготовления металлических нанопорошков, включающий:
a) обеспечение наличия карбонила металла,
b) введение карбонила металла в индукционную плазменную горелку,
c) проведение разложения карбонила металла внутри индукционной плазменной горелки с образованием наноразмерных металлических частиц,
d) быстрое охлаждение наноразмерных металлических частиц, и
e) сбор наноразмерных частиц.
2. Способ по п.1, в котором карбонил металла является по меньшей мере одним карбонилом, выбранным из группы, состоящей из карбонила никеля, карбонила железа, карбонила меди, карбонила кобальта, карбонила хрома, карбонила молибдена, карбонила вольфрама и карбонила рутения.
3. Способ по п.1, в котором наноразмерные частицы быстро охлаждают в реакторе, расположенном с выходной стороны плазменной горелки.
4. Способ по п.1, в котором карбонил металла смешивают с газом-носителем.
5. Способ по п.4, в котором газ-носитель является, по меньшей мере, одним газом, выбранным из группы, состоящей из гелия, аргона, азота, водорода и монооксида углерода.
6. Способ по п.1, в котором газ для образования плазмы вводится в плазменную горелку.
7. Способ по п.6, в котором газ для образования плазмы является по меньшей мере одним газом, выбранным из группы, состоящей из гелия, аргона, азота и водорода.
8. Способ по п.1, в котором в качестве экранирующего газа выбран по меньшей мере один газ из группы, состоящей из гелия, аргона, азота и водорода.
9. Способ по п.1, в котором в качестве газа для быстрого охлаждения выбран по меньшей мере один газ из группы, состоящей из аргона, азота, кислорода, аммиака и метана.
10. Способ по п.1, в котором карбонил металла подвергается воздействию температуры примерно 3000-11000 К в индукционной плазменной горелке.
11. Способ по п.1, в котором карбонил металла находится в индукционной плазменной горелке в течение примерно 0,001-10 с.
12. Способ по п.1, в котором наноразмерные частицы отфильтровывают.
13. Способ по п.1, в котором температура индукционной плазменной горелки составляет 11000 К.
14. Способ по п.1, в котором карбонил металла является газом.
15. Способ по п.1, в котором карбонил металла является жидкостью.
16. Способ по п.1, в котором частицы металлических нанопорошков являются, по меньшей мере в существенной степени, сферическими.
17. Способ по п.16, в котором частицы металлических нанопорошков имеют типичный средний диаметр в интервале от примерно 1 до 100 нм.
18. Металлические нанопорошки, изготовленные введением карбонила металла в индукционную плазменную горелку, разложением карбонила металла внутри индукционной плазменной горелки и образованием металлических наночастиц.
19. Металлические нанопорошки, изготовленные по п.18, в котором металлические наночастицы являются, по меньшей мере в существенной степени, сферическими.
20. Металлические нанопорошки, изготовленные по п.19, в котором карбонил металла является по меньшей мере одним карбонилом, выбранным из группы, состоящей из газа и жидкости.
21. Металлические нанопорошки, изготовленные по п.20, в котором карбонил металла является по меньшей мере одним карбонилом, выбранным из группы, состоящей из карбонила никеля, карбонила железа, карбонила меди, карбонила кобальта, карбонила хрома, карбонила молибдена, карбонила вольфрама и карбонила рутения.